(57)【要約】  本発明は、生産物と、低粘度シリコーン代替物の粘度を上昇させるためのその使用と、得られる組成物と、シリコーン代替物としてのその使用とに関する。本発明の生産物は、少なくとも３６個の炭素原子を含み２５℃及び大気圧で液体であるアルコールと、エチルセルロースポリマーとを含む。【特許請求の範囲】
【請求項１】
同時の又は別々での使用のための組み合わせ調製物としての、少なくとも３６個の炭素原子を含み２５℃及び大気圧で液体であるアルコールと、エチルセルロースポリマーとを含む生産物であって、重量比（少なくとも３６個の炭素原子を含み２５℃及び大気圧で液体であるアルコール）／（エチルセルロースポリマー）が２〜９９９９である、生産物。
【請求項２】
前記生産物がゲル状プレブレンドである、請求項１に記載の生産物。
【請求項３】
以下の工程：
ｉ）少なくとも３６個の炭素原子を含み２５℃及び大気圧で液体であるアルコールをエチルセルロースポリマーと混合して、プレブレンドを得る工程；
ｉｉ）前記エチルセルロースポリマーのガラス転移温度よりも高い温度での撹拌下に、前記プレブレンドを加熱する工程；及び
ｉｉｉ）前記プレブレンドを攪拌下に冷却して、ゲル状プレブレンドを得る工程；
を含む、ゲル状プレブレンドを調製するためのプロセス。
【請求項４】
ラウリン酸イソアミル、ジヘプタン酸プロピレングリコール、イソノナン酸イソノニル、トリエプタノイン、ココカプリレート／カプレート、エチルマカダミエート、オクチルドデシルオリベート、セバシン酸ジイソアミル、ブチレングリコールジカプリレート／ジカプレート、ネオペンタン酸イソデシル、イソステアリン酸メチルヘプチル、ネオペンタン酸イソデシル、ジカプリリルエーテル、炭酸ジカプリリル、カプリル酸プロピルヘプチル、及びこれらの混合物からなる群から選択される低粘度シリコーン代替物の粘度を上昇させるための、請求項１又は２に記載の生産物の使用。
【請求項５】
以下を含むか又は以下からなる組成物：
−  ラウリン酸イソアミル、ジヘプタン酸プロピレングリコール、イソノナン酸イソノニル、トリエプタノイン、ココカプリレート／カプレート、エチルマカダミエート、オクチルドデシルオリベート、セバシン酸ジイソアミル、ブチレングリコールジカプリレート／ジカプレート、ネオペンタン酸イソデシル、イソステアリン酸メチルヘプチル、ネオペンタン酸イソデシル、ジカプリリルエーテル、炭酸ジカプリリル、カプリル酸プロピルヘプチル、及びこれらの混合物からなる群から選択される低粘度シリコーン代替物；
−  少なくとも３６個の炭素原子を含み２５℃及び大気圧で液体であるアルコール；及び
−  エチルセルロースポリマー。
【請求項６】
請求項５に記載の組成物であって、
−  前記低粘度シリコーン代替物は、ラウリン酸イソアミル、ジヘプタン酸プロピレングリコール、及びこれらの混合物からなる群から選択され；
−  少なくとも３６個の炭素原子を含み２５℃及び大気圧で液体である前記アルコールは、オレイン酸又はオレインアルコールから調製されるダイマージオールである、上記組成物。
【請求項７】
少なくとも３６個の炭素原子を含み２５℃及び大気圧で液体である前記アルコール、前記エチルセルロースポリマー、及び前記低粘度シリコーン代替物を混合することによる、請求項５又は６に記載の組成物を調製するためのプロセス。
【請求項８】
シリコーン代替物としての、請求項５又は６に記載の組成物の使用。
【請求項９】
請求項１若しくは２に記載の生産物、又は請求項５若しくは６に記載の組成物、有効成分、及び／又は顔料若しくは着色剤を含む、化粧品組成物。
【発明の詳細な説明】
【技術分野】
【０００１】
本発明は、生産物と、低粘度シリコーン代替物の粘度を上昇させるためのその使用と、得られる組成物と、シリコーン代替物としてのその使用とに関する。
【背景技術】
【０００２】
シリコーン又はポリシロキサンは、非常に優れた肌触りと広がり特性のため、化粧品に広く使用されている。それらはまた、皮膚及び毛髪製品などの化粧品組成物に特に適している。
【０００３】
その粘度が５０ｍＰａ.ｓ未満の低粘度シリコーンから、その粘度が５０ｍＰａ.ｓ〜１００，０００ｍＰａ.ｓの範囲の中〜高粘度のシリコーンまで、多種多様なシリコーンが利用可能である。それらの用途は最終生産物によって異なる。
【０００４】
しかし、シリコーンは皮膚に浸透しやすいため、特に皮膚に塗布する場合、化粧品にシリコーンを使用することにはいくつかの懸念がある。
【０００５】
また、ここ数年で多くの代替品が開発されてきた。しかし、利用可能な代替物は主に低粘度のシリコーンに取って代わり、利用可能な代替物の粘度は５０ｍＰａ.ｓを超えず、ほとんどの場合２０ｍＰａ.ｓを超えないようである。
【０００６】
その粘度が少なくとも５０ｍＰａ.ｓで、シリコーンの利点を示し、シリコーンの欠点を回避する、シリコーン代替物を見つける必要性がいまだに存在する。
【０００７】
特に、以下の特性を満たす、化粧品に受け入れられる安全な代替品を見つけることは興味深いであろう：
−  肌触りの良さ、
−  広がりの良さ、そして
−  広範囲の粘度。
【０００８】
驚くべきことに、アルコールとエチルセルロースポリマーの組み合わせ調製物は、いくつかの低粘度シリコーン代替物の粘度を上昇させ得ることが見いだされた。
【０００９】
確かに、エチルセルロースポリマーは疎水性であるが、それが全ての有機相に溶解することを意味するものではない。特に、これをいくつかの低粘度シリコーン代替物、例えば非常に優れた肌触りと広がり特性を備えた市販の低粘度シリコーン代替物であるラウリン酸イソアミルやジヘプタン酸プロピレングリコールなどに溶解させることは困難である。
【００１０】
本発明の生産物は、低粘度シリコーン代替物に溶解し、従って２５℃及びゼロ剪断速度で、中粘〜高粘度、特に５０〜１００，０００ｍＰａ.ｓ、より詳細には５０〜５，０００ｍＰａ.ｓの、広範囲の粘度にアクセスできる。
【００１１】
従って、本発明は、同時又は別々の使用のための組み合わせ調製物として、少なくとも３６個の炭素原子を含み２５℃及び大気圧で液体であるアルコールと、エチルセルロースポリマーとを含む生産物に関する。
【００１２】
本発明の生産物は、別々であるが機能的に相互作用する個々の成分、特定のアルコール、及びエチルセルロースポリマーのセット（「部品のキット」）である。
【００１３】
少なくとも３６個の炭素原子を含み２５℃及び大気圧で液体であるアルコールは、１つ以上のヒドロキシル基、例えば１つ又は２つ又は３つのヒドロキシル基を含み得る。
【００１４】
好ましくは、アルコールは、炭素、水素、及び酸素原子のみからなる。
好ましくは、アルコールは分枝アルコールである。特にアルコールは、ゲルベ（Guerbet）アルコール、ダイマージオール、及び／又はポリ（ダイマージオール）からなる群から選択される。
【００１５】
ゲルベアルコールは、１種以上の１級アルコールの脱水素と縮合を含むゲルベ反応によって得られる分岐アルコールである。
【００１６】
ダイマージオールは、環状及び非環状異性体の混合物であり、当業者に公知である。これは通常、以下の方法で得られる：
−  不飽和脂肪酸又はそのエステルのダイマー化と、それに続くそれぞれの酸又はエステル基のヒドロキシル基への還元、又は
−  不飽和脂肪アルコールのダイマー化。
【００１７】
有利には、不飽和脂肪酸又はそのエステル及び不飽和脂肪アルコールは、それぞれ、モノカルボン酸又はそのエステル及びモノアルコールであり、脂肪酸又は脂肪アルコールの各炭化水素鎖は、１８〜２４、好ましくは１８〜２２個の炭素原子を含む。またダイマージオール分子は、好ましくは３６〜４８、より好ましくは３６〜４４個の炭素原子を含む。
【００１８】
本出願において、他に明記されない限り、使用される値のすべての範囲は、包括的限界（inclusive limits）であると理解されるべきである。
【００１９】
好ましくは、ダイマージオールは、５０重量％超の、より好ましくは７０重量％超の非環状異性体を含み、重量パーセントは、ダイマージオールの総重量に対して与えられる。ダイマージオールの総重量とは、全てのダイマージオール分子の重量を意図している。
【００２０】
ポリ（ダイマージオール）は重合したダイマージオールであり、これは通常、ダイマージオールの調製中に副産物として生じる。これは、エーテル官能基によって連結された少なくとも２つのダイマージオール単位を含む。重合度は、好ましくは２から５まで、より好ましくは２から３まで変化する。
【００２１】
好ましくは、ポリ（ダイマージオール）分子は、７２〜９６、より好ましくは７２〜８８個の炭素原子を含む。
【００２２】
ポリ（ダイマージオール）は、異なる重合度を有するポリ（ダイマージオール）分子の混合物であり得る。好ましくは、ポリ（ダイマージオール）は、重合度２を有するポリ（ダイマージオール）分子の少なくとも５０重量％を含み、重量パーセントは、ポリ（ダイマージオール）の総重量に対して与えられる。特にポリ（ダイマージオール）は、７２個の炭素原子を含む少なくとも５０重量％のポリ（ダイマージオール）分子を含み、重量パーセントは、ポリ（ダイマージオール）の総重量に対して与えられる。ポリ（ダイマージオール）の総重量とは、すべてのポリ（ダイマージオール）分子の重量を意図している。
【００２３】
本発明の生産物において、少なくとも３６個の炭素原子を含み２５℃及び大気圧で液体であるアルコールの混合物を使用することができる。
好ましくは、少なくとも３６個の炭素原子を含むアルコールは、２３℃、より好ましくは２０℃、及び大気圧で液体である。
【００２４】
好ましくは、少なくとも３６個の炭素原子を含み２５℃及び大気圧で液体であるアルコールは、１４４個以下、より好ましくは８８個以下、さらにより好ましくは７２個以下の炭素原子を含む。好ましくはアルコールは、３６個の炭素原子を含む。特にこれは、ステアリンアルコール（stearic alcohol）及び／又はイソステアリンアルコール（isostearic alcohol）から調製されたゲルベアルコール、及びオレイン酸又はオレインアルコール（oleic alcohol）から調製されたダイマージオールからなる群から選択される。有利にはアルコールは、オレイン酸又はオレインアルコールから調製されるダイマージオールである。
【００２５】
エチルセルロースポリマーはセルロースの誘導体であり、ここで、繰り返しグルコース単位上のいくつかのヒドロキシル基はエトキシル基に変換されている。特に、エチルセルロースポリマーは式（Ｉ）のものである：
【化１】
2021534137.tif 000002
【００２６】
ここで
−  Ｒ１、Ｒ２、及びＲ３は、同一であるか又は異なり、Ｈ又はＣＨ２ＣＨ３を表し、
−  整数ｎは少なくとも２である。
【００２７】
市販のエチルセルロースポリマーにおいて、エトキシル含有量は、エチルセルロースポリマーの重量に基づいて４５〜５１重量％、好ましくは４８〜４９．５重量％の範囲である。エチルセルロースポリマーは、トルエン：エタノールの８０：２０混合物（ｗｔ／ｗｔ）を含む溶液の重量に対して５重量％の濃度で希釈した場合の、２５℃での粘度を特徴とする。本発明では、４ｍＰａ.ｓ〜３５０ｍＰａ.ｓの粘度を有するエチルセルロースポリマー、好ましくは７ｍＰａ.ｓ〜２００ｍＰａ.ｓの粘度を有するエチルセルロースポリマー、より好ましくは４５ｍＰａ.ｓ〜１００ｍＰａ.ｓの粘度を有するエチルセルロースポリマーを使用することができる。
【００２８】
あるいは、異なる粘度を有するエチルセルロースポリマーの混合物を使用することができる。
【００２９】
本発明の生産物において、重量比（少なくとも３６個の炭素原子を含み２５℃及び大気圧で液体であるアルコール）／（エチルセルロースポリマー）は、好ましくは２〜９９９９、より好ましくは６〜４９９、さらにより好ましくは９〜３９９である。
【００３０】
有利には、本発明の生産物は、液体、好ましくは疎水性液体の粘度を上昇させるために使用される。
【００３１】
好適な実施態様において、本発明の生産物の成分は、例えばプレブレンドの形で同時に使用される。少なくとも３６個の炭素原子を含み２５℃及び大気圧で液体であるアルコールとエチルセルロースポリマーとは、最初に一緒にブレンドされてプレブレンドを形成する。「プレブレンド」とは、本発明の生産物がプレミックス形態であることを意味する。
【００３２】
あるいは、別の実施態様において、本発明の生産物の成分は別々に使用される。少なくとも３６個の炭素原子を含み２５℃及び大気圧で液体であるアルコール及びエチルセルロースポリマーは、個別的に及び／又は引き続いて第３の液体成分と混合される。従って本発明は、少なくとも３６個を含み２５℃及び大気圧で液体であるアルコールと、エチルセルロースポリマーとを含むプレブレンドに関する。
【００３３】
特に、本発明の生産物は、ゲル状プレブレンドである。
「ゲル状プレブレンド」とは、展性（malleable）のある粘稠度の生産物であって、光を透過させる（半透明又は透明）ものを意図している。
【００３４】
エチルセルロースポリマーの含有量は、プレブレンドの重量に基づいて０．０１重量％まで低くてもよい。エチルセルロースポリマーの粘度とプレブレンド中のその含有量に応じて、広範囲の粘度を有するプレブレンドを得ることができる。２５℃及びゼロ剪断速度でのプレブレンドの動的粘度（dynamic viscosity）は、２．５〜３，０００Ｐａ.ｓ超まで変化する可能性がある。しかしプレブレンドの粘度は温度とともに低下するため、実施例１のポイント１．４に示すように、より粘性の高いプレブレンドを、好ましくは８０℃以下の温度で加熱して、注入可能にすることができる。
【００３５】
好ましくは、（ゲル状）プレブレンドは、
−  少なくとも３６個の炭素原子を含み２５℃及び大気圧で液体である、７０〜９９．９９％、好ましくは８０〜９９．９％、より好ましくは８５〜９９．８％、さらにより好ましくは９０〜９９．７重量％の１種以上のアルコールと、
−  ０．０１〜３０％、好ましくは０．１〜２０％、より好ましくは０．２〜１５％、さらにより好ましくは０．３〜１０重量％の１種以上のエチルセルロースポリマーと、を含むか又はそれらからなり、
重量パーセントは、（ゲル状）プレブレンドの総重量に基づく。
【００３６】
特に好適なゲル状プレブレンドにおいて、少なくとも３６個の炭素原子を含み２５℃及び大気圧で液体であるアルコールは、オレイン酸又はオレインアルコールから調製されるダイマージオールである。好ましくは、本発明の特に好適なゲル状プレブレンドで使用されるエチルセルロースポリマーは、１００ｍＰａ.ｓ（上記で定義される）の粘度を有する。
【００３７】
本発明のゲル状プレブレンドは、いくつかのレオロジー特性を示す。特に、ゲル状プレブレンドは、剪断減粘性及びチキソトロピー特性を示す。
【００３８】
剪断減粘性とは、剪断速度などの応力が増加すると粘度が低下する化合物又は化合物の混合物を意図する。さまざまなプレブレンドの剪断減粘特性を、実施例１、表２に示す。
【００３９】
チキソトロピーとは、剪断速度を増加させると粘度が低下し、剪断が停止すると粘度が回復する化合物又は化合物の混合物を意味する。図１に示すように、ゲル状プレブレンドに適用される剪断速度が低下すると、応力経路が遅れてヒステリシスループを形成し、初期の剪断応力値よりも低い点に戻り、これはほとんどのチキソトロピー材料に特徴的である。
【００４０】
本発明のゲル状プレブレンドは、剪断が停止した後、その初期粘度及びそのゲル状テクスチャーを回復する。
【００４１】
本発明はまた、以下の工程を含むゲル状プレブレンドを調製するためのプロセスに関する。
ｉ）少なくとも３６個の炭素原子を含み２５℃及び大気圧で液体であるアルコールをエチルセルロースポリマーと混合して、プレブレンドを得る工程；
ｉｉ）エチルセルロースポリマーのガラス転移温度よりも高い温度で撹拌しながらプレブレンドを加熱する工程；及び
ｉｉｉ）攪拌しながらプレブレンドを冷却して、ゲル状プレブレンドを得る工程。
【００４２】
少なくとも３６個の炭素原子を含み２５℃及び大気圧で液体であるアルコール、及びエチルセルロースポリマーは、優先的かつ有利な特徴及び実施態様を含めて、上述した通りである。
【００４３】
工程ｉｉ）は好ましくは、エチルセルロースポリマーが完全に可溶化されるまで行われる。
２つ以上のエチルセルロースポリマーが使用される場合、工程ｉｉ）は最も高いガラス転移温度よりも高い温度で行われる。
【００４４】
工程ｉｉｉ）において、プレブレンドは好ましくは、０．６℃／分以下の速度で冷却される。このゆっくりした冷却は、４５℃の温度に達するまで、好ましくは４０℃まで、より好ましくは３５℃の温度に達するまで、制御される。
【００４５】
有利には、少なくとも３６個の炭素原子を含み２５℃及び大気圧で液体であるアルコールは、ダイマージオール又はポリ（ダイマージオール）である。従ってゲル状プレブレンドは透明である。好ましくは、アルコールは、オレイン酸又はオレインアルコールから調製されるダイマージオールである。次に得られるゲル状プレブレンドは、透明で、無臭で、無色である。また、本発明のゲル状プレブレンドは有利には、剪断減粘性増粘剤などの化粧品において有利な用途を見出す。
【００４６】
本発明は、ラウリン酸イソアミル、ジヘプタン酸プロピレングリコール、イソノナン酸イソノニル、トリエプタノイン、ココカプリレート（coco-caprylate）／カプレート（caprate）、エチルマカダミエート（ethyl madadamiate）、オクチルドデシルオリベート（octyldodecyl olivate）、セバシン酸ジイソアミル、ブチレングリコールジカプリレート／ジカプレート、ネオペンタン酸イソデシル、イソステアリン酸メチルヘプチル、ネオペンタン酸イソデシル、ジカプリリルエーテル、炭酸ジカプリリル、カプリル酸プロピルヘプチル、及びこれらの混合物からなる群から選択される低粘度シリコーン代替物の粘度を上昇させるための、本発明の生産物の使用に関する。
【００４７】
少なくとも３６個の炭素原子を含み２５℃及び大気圧で液体であるアルコール、及びエチルセルロースポリマーは、優先的かつ有利な特徴及び実施態様を含めて、上記の通りである。
【００４８】
低粘度シリコーン代替物は、化粧品成分の国際命名法（International Nomenclature of Cosmetic Ingredients：ＩＮＣＩ）に従って命名される。
本発明の対象となる低粘度シリコーン代替物はすべて、再生可能な資源、特に植物油から入手可能である。
【００４９】
好ましくは、低粘度シリコーン代替物は、ラウリン酸イソアミル、ジヘプタン酸プロピレングリコール、イソノナン酸イソノニル、トリエプタノイン、ココカプリレート／カプレート、エチルマカダミエート、オクチルドデシルオリベート、セバシン酸ジイソアミル、及びこれらの混合物からなる群から選択される。
【００５０】
より好ましくは、本発明の生産物は、ラウリン酸イソアミル及び／又はジヘプタン酸プロピレングリコールの粘度を上昇させるために使用される。
【００５１】
１つの実施態様において、本発明の生産物の成分は別々に使用される。少なくとも３６個の炭素原子を含み２５℃及び大気圧で液体であるアルコールと、エチルセルロースポリマーは、個別的に及び／又は引き続いて低粘度シリコーン代替物と混合される。特に、アルコールは最初に低粘度シリコーン代替物と混合され、次にエチルセルロースポリマーが混合される。
【００５２】
別の実施態様において、本発明の生産物の成分は同時に使用される。少なくとも３６個の炭素原子を含み２５℃及び大気圧で液体であるアルコールと、エチルセルロースポリマーは、最初に、好ましくは上記プロセスに従ってゲル状プレブレンドの形態で、一緒にブレンドされる。次にプレブレンド又は好ましくはゲル状プレブレンドは、低粘度シリコーン代替物と混合される。
【００５３】
実施例２に示されるように、少なくとも３６個の炭素原子を含み２５℃及び大気圧で液体であるアルコール、及びエチルセルロースポリマーは、低粘度シリコーン代替物と混合された場合、低粘度シリコーン代替物の粘度に対して、個別的に及びそれぞれ不十分な効果を有する。これらがいったん一緒にされると、混合後に低粘度シリコーン代替物の粘度を上昇させることができ、この粘度は、低粘度シリコーン代替物と個別に混合した各成分の粘度上昇の合計よりもはるかに高い。さらにこの相乗効果は、本発明の生産物の両方の成分が同時に使用される場合、特に両方の成分がプレブレンドされ、その結果得られるプレブレンドがゲルの外観を示す場合に、より高い。
【００５４】
ラウリン酸イソアミル、ジヘプタン酸プロピレングリコール、イソノナン酸イソノニル、トリエプタノイン、ココカプリレート／カプレート、エチルマカダミエート、オクチルドデシルオリベート、セバシン酸ジイソアミル、ブチレングリコールジカプリレート／ジカプレート、ネオペンタン酸イソデシル、イソステアリン酸メチルヘプチル、ネオペンタン酸イソデシル、ジカプリリルエーテル、炭酸ジカプリリル、カプリル酸プロピルヘプチル、及びこれらの混合物からなる群から選択される低粘度シリコーン代替物の粘度を上昇させるためのプロセスは、前記低粘度シリコーン代替物を本発明の生産物と、好ましくは本発明の（ゲル状）プレブレンドと混合する工程を含む。
【００５５】
本発明はまた、以下を含むか又は以下からなる組成物に関する：
−  ラウリン酸イソアミル、ジヘプタン酸プロピレングリコール、イソノナン酸イソノニル、トリエプタノイン、ココカプリレート／カプレート、エチルマカダミエート、オクチルドデシルオリベート、セバシン酸ジイソアミル、ブチレングリコールジカプリレート／ジカプレート、ネオペンタン酸イソデシル、イソステアリン酸メチルヘプチル、ネオペンタン酸イソデシル、ジカプリリルエーテル、炭酸ジカプリリル、カプリル酸プロピルヘプチル、及びこれらの混合物からなる群から選択される低粘度シリコーン代替物；
−  少なくとも３６個の炭素原子を含み２５℃及び大気圧で液体であるアルコール；及び
−  エチルセルロースポリマー。
【００５６】
低粘度シリコーン代替物、少なくとも３６個の炭素原子を含み２５℃及び大気圧で液体であるアルコール、及びエチルセルロースポリマーは、優先的かつ有利な特徴及び実施態様を含めて、上記の通りである。
【００５７】
本発明の生産物において、重量比（少なくとも３６個の炭素原子を含み２５℃及び大気圧で液体であるアルコール）／（エチルセルロースポリマー）は、好ましくは２〜９９９９、より好ましくは６〜４９９、さらにより好ましくは９〜３９９である。
【００５８】
好ましくは、低粘度シリコーン代替物の含有量は、組成物の重量に基づいて１〜９９重量％の範囲である。
【００５９】
好ましくは、少なくとも３６個の炭素原子を含み２５℃及び大気圧で液体であるアルコール及びエチルセルロースポリマーの含有量は、組成物の重量に基づいて、１〜９９重量％、好ましくは３〜９９重量％の範囲である。特に、少なくとも３６個の炭素原子を含み２５℃及び大気圧で液体であるアルコールの含有量は、組成物の重量に基づいて、少なくとも０．９５重量％、好ましくは少なくとも１．５重量％、より好ましくは少なくとも２．５重量％である。
【００６０】
好ましくは、エチルセルロースポリマーの含有量は、組成物の重量に基づいて、少なくとも０．０５重量％、好ましくは少なくとも０．１重量％である。
【００６１】
好適な実施態様において、本発明の組成物は、以下を含むか又は以下からなる：
−  少なくとも４０重量％、好ましくは少なくとも５０重量％の低粘度シリコーン代替物；
−  ３６個の炭素原子を含み２５℃及び大気圧で液体である、少なくとも２．８５重量％、好ましくは少なくとも５重量％のアルコール；及び
−  少なくとも０．１５重量％、好ましくは少なくとも０．３重量％のエチルセルロースポリマー。
【００６２】
少なくとも３６個の炭素原子を含み２５℃及び大気圧で液体であるアルコールと、エチルセルロースポリマーとの組み合わせは、低粘度シリコーン代替物のレオロジー特性を変更することができる。実際、本発明の組成物は、実施例３のポイント３．２に示されるように、剪断減粘性である。
【００６３】
有利には、本発明の組成物において：
−  低粘度シリコーン代替物は、ラウリン酸イソアミル、ジヘプタン酸プロピレングリコール、及びこれらの混合物からなる群から選択される；及び
−  少なくとも３６個の炭素原子を含み２５℃及び大気圧で液体であるアルコールは、オレイン酸又はオレインアルコールから調製されるダイマージオールである。
これらの特定の組成物は、透明、無臭、無色である。
【００６４】
本発明の特に好適な組成物は、以下を含むか又は以下からなる：
−  ラウリン酸イソアミル、ジヘプタン酸プロピレングリコール、及びこれらの混合物からなる群から選択される、４０〜９７重量％の低粘度シリコーン代替物；
−  オレイン酸又はオレインアルコールから調製される２．８５〜５９．８５重量％のダイマージオール；
−  ０．１５〜９重量％のエチルセルロースポリマー。
【００６５】
好ましくは、この特に好適な組成物において、重量比（オレイン酸又はオレインアルコールから調製されるダイマージオール）／（エチルセルロースポリマー）は、９〜３９９である。
好ましくは、エチルセルロースポリマーは、１００ｍＰａ.ｓの粘度を有する（上記で定義されるように）。
【００６６】
本発明はまた、少なくとも３６個の炭素原子を含み２５℃及び大気圧で液体であるアルコール、エチルセルロースポリマー、及び低粘度シリコーン代替物を混合することにより、本発明の組成物を調製するためのプロセスに関する。
少なくとも３６個の炭素原子を含み２５℃及び大気圧で液体であるアルコール、エチルセルロースポリマー、及び低粘度シリコーン代替物は、優先的かつ有利な特徴及び実施態様を含めて、上記の通りである。
【００６７】
第１の実施態様において、本発明の組成物を調製するためのプロセスは、以下の工程を含む：
ｉ）低粘度シリコーン代替物を、少なくとも３６個の炭素原子を含み２５℃及び大気圧で液体であるアルコールと混合する工程；
ｉｉ）エチルセルロースポリマーを工程ｉ）で調製された混合物に、撹拌しながら添加して組成物を得て、これを、エチルセルロースポリマーのガラス転移温度よりも高い温度まで加熱する工程；
ｉｉｉ）組成物を撹拌しながら冷却する工程。
【００６８】
工程ｉｉ）において、２つ以上のエチルセルロースポリマーが使用される場合、組成物は、最も高いガラス転移温度よりも高い温度で加熱される。組成物は好ましくは、エチルセルロースポリマーが完全に溶解されるまで、この温度に維持される。
工程ｉｉｉ）において、温度は、好ましくは０．６℃／分以下の速度で、４５℃、好ましくは４０℃、より好ましくは３５℃の温度に達するまで、冷却される。
【００６９】
第２の実施態様において、本発明の組成物を調製するためのプロセスは、以下の工程を含む：
ｉ）上記のプロセスに従ってゲル状プレブレンドを調製する工程；
ｉｉ）ゲル状プレブレンドを低粘度シリコーン代替物と混合する工程。
【００７０】
好ましくは、工程ｉｉ）において、温度は８０℃以下、より好ましくは６０℃以下である。ゲル状プレブレンドは、４０〜６０℃の温度でもよい。工程ｉｉ）は好ましくは、均一な組成物が得られるまで行われる。好ましくはゲル状プレブレンドは、低粘度シリコーン代替物に添加される。
【００７１】
ゲル状プレブレンドは、加熱なしで、又は８０℃以下の温度で加熱すると、上記で定義した低粘度シリコーン代替物に溶解し、これは、特に感熱性の低粘度シリコーン代替物にとって利点である。
【００７２】
有利なことに、本発明の組成物において、少なくとも３６個の炭素原子を含み２５℃及び大気圧で液体であるアルコールは、ダイマージオール又はポリ（ダイマージオール）である。組成物は透明である。好ましくはアルコールは、オレイン酸又はオレインアルコールから調製されるダイマージオールである。そこから得られる組成物は透明であり、しばしば無色である。
【００７３】
本発明は、シリコーン代替物としての本発明の組成物の使用に関する。
【００７４】
特に、この組成物は、中〜高粘度のシリコーン代替物として、より詳細には、２５℃及びゼロ剪断速度で、５０〜１００，０００ｍＰａ.ｓ、好ましくは５０〜５，０００ｍＰａ.ｓ、より好ましくは６０〜３，０００ｍＰａ.ｓの範囲の粘度を有するシリコーン代替物として使用される。
【００７５】
さらに、本発明の組成物は剪断減粘性である。少なくとも３６個の炭素原子を含み２５℃及び大気圧で液体であるアルコールとエチルセルロースポリマーの、低粘度シリコーン代替物への添加は、後者の剪断減粘特性を与える（実施例３、表６）。これは、本発明の組成物にとっての追加の利点である。シリコーンは剪断減粘性ではない。
【００７６】
本発明の組成物は、化粧品組成物に使用することができる。
従って本発明はまた、本発明の生産物、又は本発明の組成物、有効成分、及び／又は顔料又は着色剤を含む、化粧品組成物に関する。
【００７７】
本発明の組成物は、化粧品組成物の重量に基づいて、１〜９９重量％、好ましくは２〜７５重量％、より好ましくは３〜６０重量％の量で使用することができる。
【００７８】
化粧品組成物は、異なる粘度範囲の液体、油中水型エマルジョン、ゲル、又は固体の形態であり得る。
化粧品組成物は、メーキャップ、スキン製品、又はアイシャドウなどの毛の製品、口紅、リップグロス、日焼け止め製品、クレンジング製品、メーキャップリムーバー、クリーム、又はヘアコンディショナーであり得る。
化粧品組成物は、化粧品に通常使用される追加の成分、例えば界面活性剤及び防腐剤をさらに含むことができる。
【００７９】
本発明は、図を参照して、例示として与えられた以下の実施例でさらに説明される。
【図面の簡単な説明】
【００８０】
【図１】適用された剪断速度に応じたプレブレンド１の応力の変化に関する図を表し、プレブレンド１は、９５重量％のダイマージオール中に５重量％のエチルセルロースポリマーを含む。
【図２】プレブレンド１の温度に応じた動的粘度の変化に関する図を表し、プレブレンド１は、９５重量％のダイマージオール中に５重量％のエチルセルロースポリマーを含む。
【００８１】
実施例で使用された材料：
−  少なくとも３６個の炭素原子を含み２５℃で液体であるアルコール：
−   ダイマージオール：オレイン酸から得られるOleonからのRadianol 1990は、３６個の炭素原子を含むダイマージオール異性体の混合物であり、線状異性体含有量は混合物の重量に基づいて７６重量％である；
−  ポリ（ダイマージオール）：粗ダイマー化反応とそれに続く水素化反応からのRadianol 1990の蒸留濾液であり、ポリ（ダイマージオール）の混合物を含み、ポリ（ダイマージオール）の少なくとも５０重量％は７２個の炭素原子を含む；
−  isoC36アルコール：イソステアリンアルコールから得られるゲルベアルコールである；
【００８２】
−  エチルセルロースポリマー：
−  Ethocel Std. 4；
−  Ethocel Std. 7；
−  Ethocel Std. 45；
−  Ethocel Std. 100；
−  Ethocel Std. 200；
ここで、製品名の番号は、溶液の重量に基づいて、溶媒中の５重量％のEthocel溶液の２５℃での粘度を示し、溶媒は８０重量％のトルエンと２０重量％のエタノールで構成され、これらはすべてDow Chemical Companyからのものである；
【００８３】
−  低粘度シリコーン代替物：
−  Ａ１：ラウリン酸イソアミル：OleonからのJolee 7750；
−  Ａ２：ジヘプタン酸モノプロピレングリコール：OleonからのJolee 7202
−  Ａ３：トリヘプタノイン：OleonからのRadia 2375；
−  Ａ４：イソノナン酸イソノニル：OleonからのJolee 7710；
−  Ａ５：ブチレングリコールジカプリレート／ジカプレート：OleonからのJolee7214。
【実施例】
【００８４】
実施例１
本発明の生産物の利点（ゲル状プレブレンドの形態で）
１．１  本発明のゲル状プレブレンドの調製
少なくとも３６個の炭素原子を含み２５℃で液体であるアルコールをビーカーに入れた。攪拌しながら、エチルセルロースポリマーをアルコールに加えた。
【００８５】
プレブレンドは、エチルセルロースポリマーが完全に溶解して、均一で透明な溶液が得られるまで、撹拌しながら約１０分間１５０℃まで加熱した。次に、ゆっくり攪拌しながら、プレブレンドの温度を０．６℃／分の速度で３５℃に冷却した。こうしてゲル状プレブレンドが得られる。
【００８６】
ゲル状プレブレンドを調製するために使用される成分の量を以下の表１に示す。
【表１】
2021534137.tif 000003
【００８７】
１．２  ゲル状プレブレンドの剪断減粘特性
各生産物の動的粘度は、TA instrumentsのDiscovery HR-1 Rheometerを使用して、 cone SST ST 40MM 2DEG Smart Swap、角度１：５９：５０°、及びトランケーション５３μｍを用いるコーンプレートシステムを使用して測定した。
【００８８】
各ゲル状プレブレンドについて、プレブレンドを０．１ｓ−１〜３００ｓ−１まで２４０秒間にわたって低剪断速度に付されたときに、その調製後２４時間、２５℃で、対数スケール（「ゼロ剪断速度」粘度と呼ばれるニュートンプラトーに対応するゼロに近い値）で粘度を測定し、粘度が一定であることを確認した。
【００８９】
結果を表２に示す。
【表２】
2021534137.tif 000004
【００９０】
剪断速度が上昇すると、プレブレンドの粘度が低下することが観察できる。本発明のゲル状プレブレンドは剪断減粘性である。
【００９１】
１．３  ゲル状プレブレンドのチキソトロピー特性
この試験では、前述したものと同じレオメーターを使用した。プレブレンド１を、０．１ｓ−１から３００ｓ−１への上昇とその後の３００ｓ−１から０．１ｓ−１への低下に対応する剪断速度に付した。確立されたヒステリシスループ（図１）は、剪断の関数としての応力の変化を示す。下向きの流れ曲線が上向きの流れ曲線よりかなり下にあることが観察できる。プレブレンドはチキソトロピー性であると結論付けることができる。
【００９２】
１．４  ゲル状プレブレンドの粘度−温度関係
この試験では、前述したものと同じレオメーターを使用した。プレブレンド１を、１０℃から８０℃に上昇する温度下で１０ｓ−１の剪断速度に付した。５０℃と８０℃で測定した動的粘度を表３にまとめる。
【表３】
2021534137.tif 000005
【００９３】
温度プロフィール（図２）は、高い動的粘度が温度とともに低下していることを示している。６０℃以上の温度では、プレブレンドは簡単に鋳造又はポンプ輸送することができる。
【００９４】
実施例２
様々な低粘度シリコーン代替物の粘度に対する本発明の生産物の相乗効果
【００９５】
２．１  本発明の組成物の調製
ａ）ゲル状プレブレンドの使用有り
組成物１及び３を調製するために、５０ｇのＡ１及びＡ２をそれぞれ反応器に入れた。攪拌しながら、４０〜６０℃の温度で加熱された５０ｇのゲル状プレブレンド１を、各低粘度シリコーン代替物に添加した。
ｂ）ゲル状プレブレンドの使用なし
組成物２及び４を調製するために、５０ｇのＡ１及びＡ２をそれぞれ反応器内で室温で４７．５ｇのアルコールと混合した。撹拌しながら、２．５ｇのエチルセルロースポリマーを混合物に加え、次にこれを完全に透明になるまで１５０℃で１０分間加熱した。
次に、組成物を、ゆっくり攪拌しながら、０．６℃／分の速度でゆっくり３５℃に冷却する。
【００９６】
２．２  比較組成物の調製
比較組成物１及び３を調製するために、２．５ｇのエチルセルロースポリマーを９７．５ｇのＡ１及びＡ２それぞれに、非常にゆっくり、室温で一定に攪拌しながら加えた。低速で攪拌しながら１５０℃で温度を上げた。次に比較組成物を、０．６℃／分の速度で３５℃までゆっくり攪拌しながら冷却する。
比較組成物２及び４を調製するために、４７．５ｇのアルコールを５２．５ｇのＡ１及びＡ２それぞれに、室温で撹拌しながら加えた。
【００９７】
２．３  低粘度シリコーン代替物に対する本発明の生産物の増粘効果
動的粘度を、実施例１．２に記載の方法に従って測定した。
粘度が一定であるニュートンプラトーでの各低粘度シリコーン代替物及び組成物について得られた結果は、以下の表４にまとめる。
【表４】
2021534137.tif 000006
【００９８】
見られるように、本発明の組成物の動的粘度は、エチルセルロースポリマー又はダイマージオールを用いる同じ低粘度シリコーン代替物を含む対応する比較組成物の動的粘度よりもはるかに高い。
【００９９】
さらに、少なくとも３６個の炭素原子を含み２５℃で液体であるアルコールと、エチルセルロースポリマーとの組み合わせは、低粘度シリコーン代替物の粘度に相乗効果をもたらし、これは、比較組成物１及び２の粘度値を組成物１及び２のいずれかと比較することにより、及び比較組成物３及び４の粘度値を組成物３及び４のいずれかと比較することにより証明される。
【０１００】
実施例３
本発明の組成物の剪断減粘特性
３．１  本発明の組成物５〜９の調製
組成物５〜９は、実施例２．１ａ）に記載されている方法に従って、表５に記載の量及び成分を使用して調製した。
【表５】
2021534137.tif 000007
【０１０１】
３．２  低粘度シリコーン代替物に対する本発明の生産物の剪断減粘性効果
異なる剪断速度における動的粘度を、実施例１．２に記載の方法に従って決定した。
各組成物について得られた結果を、以下の表６にまとめる。
【表６】
2021534137.tif 000008
【０１０２】
本発明の組成物の粘度は、剪断速度が上昇すると低下することが観察され得る。本発明の組成物は剪断減粘性である。
【０１０３】
実施例４
比較プレブレンド及び比較組成物
４．１  比較プレブレンド
比較プレブレンド１は、実施例１．１に記載されているように、５ｇのシクロヘキサノールと９５ｇのEthocel Std. 100を使用して調製した。比較プレブレンドは、３０，８００ｍＰａ.ｓのゼロ剪断速度で動的粘度を示す。
【０１０４】
４．２  比較組成物
比較組成物１は、実施例２．１ａ）に記載の方法に従って、５０重量％の比較プレブレンド１を５０重量％のラウリン酸イソアミル（Ａ１）と混合して調製した。
異なる剪断速度でのこの比較組成物の動的粘度を表７に示す。
【表７】
2021534137.tif 000009
【図１】
2021534137.tif 000010
【図２】
2021534137.tif 000011
【国際調査報告】
2021534137.tif 000012
2021534137.tif 000013
2021534137.tif 000014